"-無機コアと、-式:CeaTbbMg1xAl11yO19xy1式中、a、b、x及びyは、以下の関係:ab=1-0.2≦x≦0.2-0.2≦y≦0.2を満たすのアルミン酸塩を基材とし、300nm以上の厚さで無機コアを均一に被覆するシェルとを含むことを特徴とする、組成物。シェルが、2000nm以下、より具体的には750nm~1500nmの厚さでコアを被覆することを特徴とする、請求項1に記載の組成物。アルミン酸塩が、式1と一致し、式中、x=y=0であることを特徴とする、請求項1又は2に記載の組成物。無機コアが、アルミナ、任意にドーピングされるジルコニア、又はアルカリ土類金属アルミン酸塩、特にアルミン酸マグネシウムから選択されることを特徴とする、請求項1~3のいずれか一項に記載の組成物。-無機コアと-式:CeaTbbMg1xAl11yO19xy1式中、a、b、x及びyは、以下の関係:ab=1-0.2≦x≦0.2-0.2≦y≦0.2を満たすのアルミン酸塩を基材とし、300nm以上の厚さで無機コアを均一に被覆するシェルとを含むことを特徴とする、蛍りん光体。シェルが、2000nm以下、より具体的には750nm~1500nmの厚さでコアを被覆することを特徴とする、請求項5に記載の蛍りん光体。アルミン酸塩が、式1と一致し、式中x=y=0であることを特徴とする、請求項5又は6に記載の蛍りん光体。請求項1~4のいずれか一項に記載の組成物の製造方法であって、-アルミニウムの化合物及び他の元素:セリウム、テルビウム及びマグネシウムの化合物と、無機コアとを含む液体混合物を形成するステップと、-前記混合物を噴霧により乾燥させるステップと、-乾燥生成物を700°C~950°Cの温度でか焼するステップとを含むことを特徴とする、方法。アルミニウム化合物として、この元素のゾルを用いることを特徴とする、請求項8に記載の方法。請求項1~4のいずれか一項又は請求項8若しくは9に記載の方法によって得られる組成物が、1200°Cの温度でか焼されることを特徴とする、請求項5~7のいずれか一項に記載の蛍りん光体の製造方法。請求項5~7のいずれか一項に記載の蛍りん光体又は請求項10に記載の方法によって得られる蛍りん光体を含む、又はこれを用いて製造されることを特徴とする、三色ランプ、発光ダイオード若しくはプラズマスクリーンタイプの装置。本発明の目的は、現在公知の蛍りん光体の特性を発揮するが、より低コストである蛍りん光体を提供することである。この目的のために、本発明は、-無機コアと、-式:CeaTbbMg1xAl11yO19xy1式中、a、b、x及びyは、以下の関係:ab=1-0.2≦x≦0.2-0.2≦y≦0.2を満たすのアルミン酸塩を基材とし、300nm以上の厚さで上記無機コアを均一に被覆するシェルとを含むことを特徴とする組成物に関する。本発明はまた、前述したコア及びシェルを呈示し、かつ、本発明の組成物から得られる蛍りん光体にも関する。本発明の他の特徴、詳細及び利点は、以下の説明、並びに本発明の例示を意図する具体的かつ非限定的な実施例を読むことによって、より網羅的に明らかになるであろう。また、以下の説明について、別途記載のない限り、列挙された値のすべての範囲又は限界について、両端の値も含まれること、従って、画定される値の範囲又は限界は、下限と少なくとも等しいか、又はそれより大きいあらゆる値、及び/又は上限と多くとも等しいか、又はそれより低いあらゆる値を含むことを明示しておく。以下の説明について、希土類金属と言う用語は、スカンジウム、イットリウム、及び周期表で原子番号57~71両端を含むの元素からなる群の元素を意味するものと理解されたい。さらに、一定の温度及び一定の時間でのか焼は、別途記載のない限り、記載された時間にわたる定常温度状態の空気中でのか焼を意味する。比表面積という用語は、定期刊行のTheJournaloftheAmericanChemicalSociety,60,3091983に記載されているBrunauer-Emmett-Teller法から作成されたASTM規格D3663-78に従い、窒素吸着によって決定されるB.E.T.比表面積を意味するものと理解されたい。前述したように、本発明は、2種類の物質:アルミン酸塩を含む組成物以後、組成物又は先駆物質とも呼ぶと、これら先駆物質から得られる蛍りん光体に関する。蛍りん光体については、これらは、所望の用途において直接それらの使用を可能にするのに十分なルミネセンス特性を有する。先駆物質は、ルミネセンス特性を有していないか、あるいは、上記の同じ用途において使用するには概して弱すぎるルミネセンス特性を有する。これら2種類の物質について、さらに詳しく説明する。アルミン酸塩を含む組成物又は先駆物質アルミン酸塩を含む本発明の組成物は、以下に記載するコア/シェルタイプの特有の構造を特徴とする。無機コアは、特に、酸化物又はリン酸塩であってよい物質を基材とする。特に、酸化物の中でも、ジルコニウムの酸化物ジルコニア、亜鉛の酸化物、チタンの酸化物、マグネシウムの酸化物、又はアルミニウムの酸化物アルミナ及び1種以上の希土類金属その1つは、場合によっては、ドーパントとして作用しうるの酸化物が挙げられる。さらに具体的には、希土類金属酸化物として、酸化ガドリニウム、酸化イットリウム及び酸化セリウムが挙げられる。希土類金属で任意にドーピングされる酸化イットリウム、酸化ガドリニウム、及びジルコニア、並びにアルミナを選択するのが好ましい。アルミナは、コア中へのドーパントの拡散が観察されることなく、先駆物質から蛍りん光体への転化の工程で、より高温でのか焼を可能にする利点を呈することから、アルミナを選択するのがより好ましい。従って、これによって、より高いか焼温度の結果であるシェルの優れた結晶化によって、最適なルミネセンス特性を有する生成物を得ることが可能になる。リン酸塩の中でも、1種以上の希土類金属その1つは、場合によっては、ドーパントとして作用しうるのオルトリン酸塩、例えば、オルトリン酸ランタンLaPO4、ランタン及びオルトリン酸セリウムLaCePO4、オルトリン酸イットリウムYPO4又はオルトリン酸ガドリニウムを挙げることができ、また、希土類金属又はアルミニウムのポリリン酸塩も挙げられる。また、アルカリ土類金属リン酸塩、例えば、Ca2P2O7、リン酸ジルコニウムZrP2O7、又はアルカリ土類金属ヒドロキシアパタイトも挙げることができる。さらに、以下のようなその他の無機化合物も好適である:例えば、バナジン酸塩、特に希土類金属バナジン酸塩、YVO4、ゲルマニウム酸塩、ケイ酸塩、特にケイ酸亜鉛又はジルコニウム、タングステン酸塩、モリブデン酸塩、硫酸塩BaSO4、ホウ酸塩YBO3、GdBO3、炭酸塩及びチタン酸塩例えば、BaTiO3、ジルコン酸塩、希土類金属アルミン酸塩、例えば、任意にセリウムでドーピングされるアルミン酸イットリウムY3Al5O12、任意にセリウムでドーピングすることができる灰チタン石、例えば、YAlO3又はLaAlO3、あるいはまた、任意にテルビウム又はユウロピウム以外の希土類金属でドーピングされるアルカリ土類金属アルミン酸塩、例えば、アルミン酸バリウム及び/又はアルミン酸マグネシウム、例えば、MgAl2O4、BaAl2O4、BaMgAl10O17、若しくはLnMgAl11O19Lnは、テルビウム又はユウロピウム以外の少なくとも1種の希土類金属を示す。アルミン酸マグネシウムが好ましい。最後に、前述の化合物から得られる化合物、例えば、特に、希土類金属の酸化物の混合物、例えば、ジルコニウム酸化物とセリウム酸化物の混合物、リン酸塩の混合物、特に、希土類金属のリン酸塩と、リンバナジン酸塩との混合物が好適な場合もある。無機コアは~を基材とするという表現は、少なくとも50重量、好ましくは少なくとも70重量、より好ましくは少なくとも80重量、さらには90重量の当該物質を含む集合体を意味するものとする。特定の実施形態では、コアは、前記物質からほぼすなわち、少なくとも95重量、例えば少なくとも98重量、さらには少なくとも99重量の含有率で構成することもできるし、又は完全にこの物質から構成することもできる。コアは、特に1~10μm、好ましくは2.5μm~7μmの平均直径を有することができる。これらの直径の値は、走査型電子顕微鏡SEMを用いて、少なくとも150個の粒子の統計的計数によって決定することができる。コアの寸法、及び後に説明するシェルの寸法は、特に、本発明の組成物/先駆物質の切片の透過型電子顕微鏡写真で、測定することができる。本発明の組成物/先駆物質の別の特徴は、シェルである。このシェルは、300nm以上の一定の厚さで、上記無機コアを均一に被覆する。均一という用語は、コアを完全に被覆し、好ましくは、300nmという一定の値を決して下回らない厚さを有する連続層を意味すると理解されたい。この均一性は、特に、SEM写真で見ることができる。さらに、X線回析XRD測定によって、コア及びシェル両者の2つの異なる組成物の存在も明らかになる。シェルの厚さは、より具体的には少なくとも500nmであってよい。これは、2000nm2μm以下、より具体的には750nm~1500nmであってよい。シェルは、式1のアルミン酸塩を基材とする。さらに、式1のアルミン酸塩は、公知の方法で、置換基として知られる別の元素を含むことができる。というのは、これらの元素は、元素Ce、Tb、Mg及びAlを部分的に置換するものとして考えられているからである。これらの置換基により、特に、本発明の化合物から得られる蛍りん光体のルミネセンス特性を改変することが可能になる。これらの置換基の例は、技術の現状において現在一般に受認されていることに基づき、各構成元素について以下に記載する。これは、所与の構成元素について記載した置換基が、本明細書の記載で想定したものとは別の構成元素を置換することが証明された場合でも、本発明の範囲から逸脱しないことを意味する。従って、Ce及び/又はTbは、少なくとも1種の希土類金属で部分的に置換することができ、これは、ガドリウム、ユウロピウム、ネオジウム、ランタン及びジスプロジウムであってよく、これら元素は、単独で、又は組み合わせて選択することができる。また、マグネシウムも、カルシウム、亜鉛、マンガン又はコバルトから選択される少なくとも1種の元素で部分的に置換することができる。最後に、アルミニウムも、ガリウム、スカンジウム、ホウ素、ゲルマニウム、リン又はケイ素から選択される少なくとも1種の元素で部分的に置換することができる。置換によって、本発明の組成物から得られる蛍りん光体のルミネセンス特性を改変することが可能になる。これら置換基の量は、公知の方法で、広い範囲で変更することができ、置換基の最小量は、それを下回ると、置換基が作用をもはや生じない量であり、一般に、公知のように少なくとも数ppmであり、これは数まで変動しうる。しかし、一般に、マグネシウムの置換基の量は、多くとも30、より具体的には多くとも20、さらに具体的には多くとも10であり、この量は、原子置換基/置換基Mg原子比として表す。アルミニウムの場合には、この量同様に表すは、一般に、多くとも15である。置換基の最小量は、例えば、少なくとも0.1であってよい。セリウム及び/又はテルビウムの場合には、この量やはり同様に表されるは、一般に、多くとも5である。セリウム及びテルビウムの割合、及びそれらの相対比は、非常に広い範囲で変動しうる。セリウム又はテルビウムの最小含有率は、それを下回ると、生成物がルミネセンス特性をもはや発揮しないものである。しかし、より具体的には、式1に関しては、aの値は、0.5~0.8であってよく、また、bの値は、0.2~0.5であってよい。本発明は、特に、式1のアルミン酸塩に適用され、式中、x=y=0である。本発明の組成物/先駆物質は、好ましくは1.5μm~15μmの平均直径を呈する粒子から構成される。この直径は、より具体的には3μm~10μmであり、さらに具体的には4μm~8μmである。記載する平均直径は、粒子の集団の直径の体積平均である。本明細書の本項及び以下に記載する粒径値は、レーザー粒子径測定技術によって、例えば、Malvern式のレーザー粒子径測定装置を用いて、超音波130Wで1分30秒間水中に分散させた粒子のサンプルについて測定する。さらに、上記粒子は、典型的には、多くとも0.7、より具体的には多くとも0.6、さらに具体的には多くとも0.5の低い分散指数を有するのが好ましい。粒子の集団の分散指数という用語は、本発明の定義では、以下の式2で定義される比Iを意味すると理解されたい:I=D84-D16/2xD502D84は、粒子の84が、D84より小さい直径を有する粒子の直径であり;D16は、粒子の少なくとも16が、D16より小さい直径を有する粒子の直径であり、D50は、粒子の50が、D50より小さい直径を有する粒子の平均直径である。本発明の組成物又は先駆物質は、一定の波長の放射線への暴露後に、生成物の組成に応じて変動しうる波長のルミネセンス特性を呈示する場合もあるが、生成物に後処理を実施することにより、これらのルミネセンス特性をさらに改善することが可能であり、またそれが必要であり、これは、所望の用途にそのまま直接用いることができる実質的蛍りん光体を得るために実施する。単なる先駆物質と、実質的蛍りん光体との境界は任意であり、唯一、そこから、ユーザーが、許容できる方法で、製品を直接使用することができるとみなされる、ルミネセンス閾値によって決まることを理解されたい。本発明の場合、またほぼ一般的に、約950°Cより高い熱処理に供されていない本発明の組成物は、一般に、一切後の転移なしで、直接そのまま用いることができる商業的蛍りん光体の明るさの最低基準を満たさないと考えられるルミネセンス特性を呈示するため、蛍りん光体先駆物質と認定及び同定することができる。反対に、任意に、適切な処理に供された後、使用者により、例えば、三色ランプにおいて、直接用いるのに適切かつ十分な明るさを発する組成物は、蛍りん光体として評することができる。本発明の蛍りん光体について、以下に説明する。蛍りん光体本発明の蛍りん光体は、上に説明した組成物及び先駆物質と同じ構造を呈示する。従って、これらは、無機コアと、式1のアルミン酸塩を基材とし、かつ少なくとも300nmの厚さのシェルを含む。従って、これら先駆物質について記載してきたことすべては、本発明の蛍りん光体の説明、特に、無機コアと均一シェルから構成される構造について、無機コアの性質について、並びに、シェルの厚さここでも、300nm以上であってよいについての特徴、さらには、粒径従って、蛍りん光体の粒子は、1.5μm~15μmの平均直径を呈することができるの特徴に関する説明にも同様に適用される。本発明の先駆物質及び蛍りん光体の製造方法を以下に説明する。組成物又は先駆物質の製造方法組成物/先駆物質の製造方法は、-アルミニウムの化合物及び他の元素:セリウム、テルビウム及びマグネシウムの化合物と、無機コアとを含む液体混合物を形成するステップと、-前記混合物を噴霧により乾燥させるステップと、-乾燥生成物を700°C~950°Cの温度でか焼するステップとを含むことを特徴とする。前述したように、この方法は、液体混合物を形成する第1ステップを含み、この混合物は、アルミニウムの化合物及び他の元素:セリウム、テルビウム及びマグネシウムの化合物の溶液又は懸濁液又はゲルであり、この混合物はさらに、無機コアも含む。この混合物はまた、既述した置換元素を含むこともできる。元素:アルミニウム、セリウム、テルビウム、マグネシウム及び任意に置換基の化合物として、無機塩又は水酸化物が一般に用いられる。塩としては、特に、アルミニウム、ユウロピウム及びマグネシウムの場合、好ましくは、硝酸塩が挙げられる。特にアルミニウムの場合、硫酸塩、塩化物又は有機塩、例えば、酢酸塩も任意に用いることができる。また、アルミニウム化合物として、アルミニウムのゾル又はコロイド分散液を用いてもよい。こうしたアルミニウムのコロイド分散液は、1nm~300nmの粒径を有する粒子又はコロイドを呈するものでよい。アルミニウムは、ベーマイト形態のゾル中に存在するものでもよい。次のステップは、調製した混合物を乾燥するものである。この乾燥は、噴霧によって実施される。噴霧による乾燥という用語は、混合物を高温雰囲気に噴霧することによる乾燥噴霧乾燥を意味するものと理解されたい。噴霧は、それ自体公知の噴霧器を用いて、例えば、シャワーヘッド又は他のタイプの噴霧ノズルによって実施することができる。また、回転噴霧器を用いてもよい。本方法で使用することができる各種噴霧技術に関して、特に、HandbookofIndustrialDrying,Chapter10,Industrialspray-dryingsystems,ArunS.,Numjumbar2007を参照することができる。本方法の最終ステップは、乾燥の終了時に得られる生成物をか焼することである。か焼は、700°C~950°C、より具体的には、700°C~900°Cの温度で実施する。か焼は、一般に空気中で実施する。本発明の先駆体化合物は、上記のか焼の終了時に得られる。蛍りん光体の製造方法本発明の蛍りん光体は、前述の組成物若しくは先駆物質、又はやはり上に説明した方法によって得られる組成物若しくは先駆物質を少なくとも1200°Cの温度でか焼することにより、得られる。これは、シャモット方式による蛍りん光体の製造に必要な温度より低い温度であることに留意すべきである。シャモット方式の温度は、より具体的には、少なくとも1400°Cになりうる。組成物又は先駆物質は、この処理によって効率的な蛍りん光体に転化される。既述したように、先駆物質は、それ自体で固有のルミネセンス特性を呈示しうるが、これらの特性は、一般に、目的とする用途には不十分であり、か焼処理によって大幅に改善される。か焼は、空気中、又は不活性ガス中で実施することができるが、好ましくは還元雰囲気例えば、H2、N2/H2又はAr/H2下で実施することも可能であり、後者の場合、Ce及びTb実体の全部をその酸化状態IIIに転化するために行う。公知のように、か焼は、フッ化物タイプ、例えば、フッ化リチウム、フッ化アルミニウム又はフッ化マグネシウムのフラックスの存在下で実施することができる。また、フラックスの非存在下で、従って、フラックスを先駆物質と予備混合せずに、か焼を行うことも可能である。処理後、有利には、粒子を洗浄して、可能な限り純粋で、しかも非凝集の、又はやや凝集した状態の蛍りん光体を得る。後者の場合、例えば、ビーズ粉砕タイプの穏やかな条件下で、蛍りん光体を解凝集処理に付すことにより、蛍りん光体を解凝集することができる。前述した熱処理により、先駆物質の粒子のそれと類似したコア/シェル構造及び粒径分布を保持する蛍りん光体を得ることができる。さらに、熱処理は、蛍りん光体の外側層からコアに向かうCe及びTb実体の拡散の顕著な現象を誘導することなく、実施することができる。考慮することができる本発明の特定の実施形態によれば、1つの同じステップで、先駆物質の製造について記載した熱処理と、蛍りん光体への先駆物質の転化のためのか焼を実施することが可能である。この場合、蛍りん光体は、先駆物質の段階で停止することなく、直接得られる。本発明の蛍りん光体は、緑色蛍りん光体として用いることができ、従って、これらは、蛍りん光体を含むあらゆる装置、例えば、三色ランプ、発光ダイオード及びプラズマスクリーンの製造に用いることができる。これらは、また、UV励起標識系に用いることもできる。これらは、また、有機マトリックス例えば、プラスチックマトリックス又はUV下で透明なポリマーなど、無機マトリックス例えば、シリカ又は有機/無機ハイブリッドマトリックスに分散させることもできる。本発明は、従って、本発明の蛍りん光体を含む三色ランプ、発光ダイオード若しくはプラズマスクリーンタイプの装置、又は本発明の蛍りん光体を用いて、製造される同じタイプの装置に関する。上記の蛍りん光体は、公知の技術、例えば、シルクスクリーン印刷、噴霧、電気泳動、沈降、又はデイープコーティングによる、前述した装置の製造に用いられる。以下に実施例を記載する。これらの実施例において、以下の反応体を用いる:-73.5のAl2O3を含むベーマイト、-2.88MCeNO33溶液、-2.6MTbNO33溶液-MgNO32.6H2O-球形状で、D50=3μmレーザー粒子径測定、BET比表面積<1m2/gの-アルミナタイプのアルミナ。ルミネセンス効率蛍りん光体のフォトルミネセンス効率PLを、Jobin-Yvon分光光度計を用いて、254nmでの励起下で、450nm~700nmの発光スペクトルの積分により測定した。実施例1のフォトルミネセンス効率を、100の値の基準として用いる。電子顕微鏡透過型電子顕微鏡写真を、SEM顕微鏡を用いて、粒子の切片顕微鏡切片作製法について撮影する。EDSエネルギー分散分光法による化学組成物の測定のための装置の空間分解能は、<2nmである。観察される形態と、測定される化学組成を相関させることによって、コア/シェル構造を証明すると共に、写真上で、シェルの厚さを測定することが可能になる。化学組成物の測定は、STEM-HAADFにより撮影された写真について、EDSによって実施することができる。測定は、少なくとも2つのスペクトルについて得られた平均値に相当する。比較例1この実施例は、式Ce0.67Tb0.33MgAl11019の従来技術に従う生成物に関する。a先駆物質の製造100gのベーマイトを1lの水と撹拌しながら混合する。このとき、懸濁液のpHは5である。19.08gの5モル/lHNO3を添加することにより、pHを2まで低下させて、懸濁液を24時間放置した後、安定したベーマイトゾルを得る。それぞれ52.3g及び28.8gの硝酸セリウム及び硝酸テルビウム溶液と、33.6gの硝酸マグネシウムを混合する。得られた混合物を上記のベーマイトゾルに添加し、水を添加して、懸濁液の固形分が7未満になるようにする。次に、懸濁液をBuechi入口温度:250°C、及び出口温度:115°Cで噴霧する。続いて、固体を900°Cで2時間、空気中でか焼する。b蛍りん光体の製造0.1238gのMgF2すなわち、10モル/モルを、上で合成した先駆物質15gに添加し、30分混合する。続いて、混合物を矩形のるつぼに移し、1470°Cの還元雰囲気Ar/H2、5下で2時間か焼する。得られた生成物を300mlの80°C熱水で3時間洗浄し、ろ過して回収した後、オーブン内で乾燥させる。実施例2この実施例は、本発明のコア/シェルタイプの生成物に関し、そのコアは、アルミナから成り、そのシェルは、式Ce0.67Tb0.33MgAl11019に一致するものである。a先駆物質の製造49.4gのベーマイトを0.3lの水と撹拌しながら混合する。このとき、懸濁液のpHは5である。9.3gの5モル/lHNO3を添加することにより、pHを2まで低下させて、懸濁液を24時間放置した後、安定したベーマイトゾルを得る。それぞれ25.8g及び14.2gの硝酸セリウム及び硝酸テルビウム溶液と、16.6gの硝酸マグネシウムを混合する。得られた混合物を上記のベーマイトゾルに添加する。0.8lの水を添加し、次に、コアとして4.4gのアルミナも添加して、コア/シェルのモル比が、コア40及びシェル60になるようにする。次に、懸濁液をBuechi入口温度:250°C、及び出口温度:115°Cで噴霧する。続いて、固体を900°Cで2時間、空気中でか焼する。b蛍りん光体の製造0.1283gのMgF2すなわち、10モル/モル又は0.8w/wを、上で合成した先駆物質15gに添加し、混合をTurbulaで30分実施する。続いて、混合物を矩形のるつぼに移し、1470°Cの還元雰囲気Ar/H2、5下で2時間か焼する。得られた生成物を300mlの80°C熱水で3時間洗浄し、ろ過して取り出した後、オーブン内で乾燥させる。前述の実施例で得られた生成物の特徴を以下の表に示す。実施例2の先駆物質及び蛍りん光体のいくつかの代表的写真について通常のSEMによる検査では、アルミナコアの粒子の存在はみとめられない。実施例2の先駆物質及び蛍りん光体はさらに、生成物切片についてのSEMによる観察により、コア/シェルタイプの典型的形態を呈示している。表の結果から、本発明の生成物は、比較生成物より低いテルビウム含有率を示しているが、やや高いルミネセンス効率をもたらすことがわかる。"